(57)【要約】シガレットは、タバコ充填材ロッドと、前記ロッドを巻装するシガレット巻紙を備える。巻紙は、２０コレスタ単位を超え、８０コレスタ以下の固有通気度を有し、かつ填料を１．０〜５．０ｇ／ｍ２の割合で含有する。【特許請求の範囲】
【請求項１】
タバコ充填材ロッドと、前記ロッドを巻装するシガレット巻紙を備え、前記巻紙が、２０コレスタ単位を超え、８０コレスタ以下の固有通気度を有し、かつ填料を１．０〜５．０ｇ／ｍ２の割合で含有するシガレット。
【請求項２】
前記巻紙が、２０コレスタ単位を超え、６０コレスタ単位以下の固有通気度を有する請求項１に記載のシガレット。
【請求項３】
前記巻紙が、２５コレスタ単位〜５５コレスタ単位の固有通気度を有する請求項１に記載のシガレット。
【請求項４】
前記シガレット巻紙が、１．４〜３．７ｇ／ｍ２の割合で前記填料を含有する請求項１に記載のシガレット。
【請求項５】
前記シガレット巻紙が、１．６〜３．３ｇ／ｍ２の割合で前記填料を含有する請求項１に記載のシガレット。
【請求項６】
前記シガレット巻紙が、前記填料を６〜２５重量％の割合で含有する請求項１に記載のシガレット。
【請求項７】
前記シガレット巻紙が、前記填料を７〜２１重量％の割合で含有する請求項１に記載のシガレット。
【請求項８】
前記シガレット巻紙が、前記填料を８〜１７重量％の割合で含有する請求項１に記載のシガレット。
【請求項９】
前記シガレット巻紙が、１７〜２８ｇ／ｍ２の坪量を有する請求項１に記載のシガレット。
【請求項１０】
前記シガレット巻紙が、１８〜２５ｇ／ｍ２の坪量を有する請求項１に記載のシガレット。
【請求項１１】
前記シガレット巻紙が、１８〜２２ｇ／ｍ２の坪量を有する請求項１に記載のシガレット。
【請求項１２】
前記シガレット巻紙が、０．１〜１．０重量％の割合で燃焼調節剤を含有する請求項１に記載のシガレット。
【請求項１３】
前記シガレット巻紙が、０〜０．６重量％の割合で燃焼調節剤を含有する請求項１に記載のシガレット。
【請求項１４】
前記シガレット巻紙が、０．１〜０．６重量％の割合で燃焼調節剤を含有する請求項１に記載のシガレット。
【請求項１５】
前記タバコ充填材が、１３０〜２６０ｍｇ／ｃｍ３の充填密度で充填されている請求項１に記載のシガレット。
【請求項１６】
前記タバコ充填材が、１４０〜２３０ｍｇ／ｃｍ３の充填密度で充填されている請求項１に記載のシガレット。
【請求項１７】
前記タバコ充填材が、タバコ刻みを含む請求項１に記載のシガレット。
【請求項１８】
前記タバコ刻みが、０．５〜１．５ｍｍの幅を有する請求項１７に記載のシガレット。
【請求項１９】
前記填料が、炭酸カルシウム、炭酸カリウム、水酸化カルシウムおよび水酸化マグネシウムからなる群の中から選ばれる請求項１に記載のシガレット。
【請求項２０】
タバコ充填材ロッドと、前記ロッドを巻装するシガレット巻紙を備え、前記巻紙が、２０コレスタ単位を超え、８０コレスタ以下の固有通気度を有し、填料を１．４〜３．７ｇ／ｍ２の割合で含有し、かつ燃焼調節剤を０〜０．６重量％の割合で含有し、前記タバコ充填材が１３０〜２３０ｍｇ／ｃｍ３の充填密度で充填されているシガレット。
【請求項２１】
前記巻紙が２５〜５５コレスタ単位の固有通気度を有し、前記填料を１．６〜３．３ｇ／ｍ２の割合で含有し、かつ前記燃焼調節剤を０．１〜０．６重量％の割合で含有し、前記タバコ充填材が１４０〜２３０ｍｇ／ｃｍ３の充填密度で充填されている請求項２０に記載のシガレット。
【請求項２２】
一定距離自然燃焼させた後に基材上に静置したとき、シガレットが燃焼を停止するまでにシガレット巻紙の炭化線がシガレット軸方向に沿って移動する距離のメジアン値が８ｍｍ以下であるような低延焼性を示す請求項１に記載のシガレット。
【請求項２３】
一定距離自然燃焼させた後に基材上に静置したとき、シガレットが燃焼を停止するまでにシガレット巻紙の炭化線がシガレット軸方向に沿って移動する距離のメジアン値が８ｍｍ以下であるような低延焼性を示す請求項２０に記載のシガレット。
【発明の詳細な説明】
【技術分野】  本発明は、着火されたシガレットが喫煙者の不注意等により火災を起こし難いように、火種から周囲物に延焼し難い低延焼性シガレットに関する。
【背景技術】  シガレットが喫煙者の不注意等により床等に落下した場合、その火種から床等に延焼しにくいように、タバコ巻紙に幅が２〜２０ｍｍのセルロース紙製バンドを設けて自己消火性を付与したシガレット（日本国特開昭６３−８５２００号公報参照）や、タバコ巻紙に難燃性物質を塗布したバンドを設けたシガレット（日本国特開平７−３００７９５号公報参照）等が提案されている。また、不燃材を貼着したタバコ巻紙も知られている。これらの技術は、タバコ巻紙に燃焼性の高い領域と燃焼性の低い領域を設けることにより、燃焼性の高い領域では通常の喫煙が行えるが、燃焼性の低い領域でシガレットが立ち消えるという知見に基づく。
また、時間当たりの副流煙量を減少させることを目的としてシガレットの燃焼速度を低下させると、立ち消えしやすいシガレットが提供できることも従来からよく知られている。かかるシガレットとして、填料の配合量の少ないシガレット巻紙を内側巻紙とし、通常のシガレット巻紙を外側巻紙としてこれらにより刻みタバコを巻装したシガレットが提案されている（日本国特許第２５７２４８８号公報参照）。また、低副流煙シガレットとして、１００〜２６０ｍｇ／ｃｍ３の充填密度の喫煙材ロッドを７コレスタ単位以下の通気度を有する巻紙で巻装したシガレットも提案されている（日本国特許第３００１５８２号公報参照）。さらに、低い通気度（７コレスタ単位）で低填料量、低坪量の巻紙を用いることにより燃焼速度を低下させたシガレットも提案されている（国際公開ＷＯ  ０１／４８３１６号参照）。
しかしながら、不燃性の領域が存在する巻紙を用いる場合には、燃えにくい部分と燃えやすい部分があるという点で喫煙時に不均一な燃焼となり、また喫味も一定にならない。また、燃焼速度を下げて低延焼性を図るという方法は、巻紙の通気度を低下させることによりその目的を達成しようとしていたため、巻紙からのベンチレーション効果が低下し、主流煙中の一酸化炭素（ＣＯ）量が増加し、一酸化炭素／タール比（Ｃ／Ｔ比）が高くなる。さらに、巻紙の通気度を低下させることは、タバコの喫味変化をもたらし、通常の喫煙者にとっては違和感を感じてしまうという問題がある。
他方、填料の配合割合の小さい巻紙を用いたシガレットは、燃焼速度が低下することが知られているものの、自然燃焼中に、途中で立ち消えすることが経験的に知られており、填料の量をあまり少なくすることができなかった。
従って、本発明は、通常のシガレットと同様の喫煙動作が行え、燃焼速度も通常のシガレットのそれとほぼ変わらず、しかも主流煙中のＣ／Ｔ比が改善されるとともに、低延焼性を示し得るシガレットを提供することを目的とする。
【発明の開示】
本発明者らは、低延焼性シガレットの研究を進める中で、タバコ充填材とシガレット巻紙から構成されるシガレットにおいて、特別のバンドや難燃性物質を用いることなく、タバコ充填材ロッドを巻装するシガレット巻紙の固有通気度、および巻紙に配合される填料の量を特定の値の設定するだけで、上記目的を達成し得るシガレットを作製できることを見いだした。シガレット巻紙の固有通気度を所定の範囲内に設定することにより、自然燃焼を維持する範囲内で、填料の量を可能な限り少なくすることができる。本発明はこれらの知見に基づく。
すなわち、本発明によれば、タバコ充填材ロッドと、前記ロッドを巻装し、かつパルプと填料を含有するシガレット巻紙を備え、前記巻紙が、２０コレスタ単位を超え、８０コレスタ以下の固有通気度を有し、かつ前記填料を１．０〜５．０ｇ／ｍ２の割合で含有するシガレットが提供される。
本発明のシガレットは、自然燃焼を持続し、これを一定距離自然燃焼させた後に基材上に静置したとき、シガレットが燃焼を停止するまでにシガレット巻紙の炭化線がシガレット軸方向に沿って移動する距離のメジアン値が８ｍｍ以下であるような低延焼性を示し得る。
本発明の１つの好ましい側面によれば、タバコ充填材ロッドと、前記ロッドを巻装するシガレット巻紙を備え、前記巻紙が、２０コレスタ単位を超え、８０コレスタ以下の固有通気度を有し、填料を１．４〜３．７ｇ／ｍ２の割合で含有し、かつ燃焼調節剤を０〜０．６重量％の割合で含有し、前記タバコ充填材が１３０〜２３０ｍｇ／ｃｍ３の充填密度で充填されているシガレットが提供される。
【発明を実施するための最良の形態】  以下、本発明をより詳しく説明する。
本発明のシガレットは、タバコ充填材ロッドと、このタバコ充填材ロッドを巻装するシガレット巻紙を備える。本発明のシガレットは、通常のシガレットと同様の外観・形状を有する。
本発明のシガレットに用いられるタバコ充填材ロッドは、通常のタバコ刻み等からなる。タバコ刻みは、膨化タバコや再生タバコおよび中骨を含有することができる。タバコ充填材ロッドの充填密度は、１３０〜２６０ｍｇ／ｃｍ３であることが好ましい。この充填密度が、この範囲を逸脱すると、本発明のシガレット巻紙で巻装しても延焼性が十分に低下しないことがある。タバコ充填材の充填密度は、１３０〜２３０ｍｇ／ｃｍ３であることがより好ましく、１４０〜２３０ｍｇ／ｃｍ３であることがさらに好ましい。また、タバコ刻みの刻み幅は、通常使用されるタバコ刻みの幅で十分であるが、低延焼性の観点から、比較的大きい０．５〜１．５ｍｍの刻み幅が好ましく、０．８〜１．２ｍｍの刻み幅がより好ましい。
本発明に用いられるシガレット巻紙は、普通にシガレット巻紙を構成するものとして使用されている通常の亜麻パルプ等のパルプをベースとするものであり、従ってパルプを含有する。本発明に用いるシガレット巻紙の固有通気度（穿孔しないときの通常の通気度）は、２０コレスタ単位（Ｃ．Ｕ．）を超え、８０コレスタ単位以下である。シガレット巻紙の固有通気度が２０コレスタ単位以下であると、喫煙時に発生するシガレット主流煙中のＣ／Ｔ比が高くなる。シガレット巻紙の固有通気度が８０コレスタ単位を超えると、通気度のばらつきが大きくなる。シガレット巻紙の固有通気度は、２０コレスタ単位を超え、６０コレスタ単位以下であることが好ましく、２５〜５５コレスタ単位であることがより好ましい。なお、シガレット巻紙には、通常の手法により、機械的にまたは電気的に穿孔することができる。このような開孔を有する巻紙の通気度には、特に制限はない。
本発明のシガレット巻紙は、填料を含有する。填料としては、炭酸カルシウム、炭酸カリウム等の炭酸塩、水酸化カルシウム、水酸化マグネシウム等の水酸化物のような一般に使用されているものを用いることができる。シガレット巻紙中の填料量は、１．０〜５．０ｇ／ｍ２である。填料の量が１．０ｇ／ｍ２未満であると、自然燃焼中にシガレットが立ち消えし、填料の量が５．０ｇ／ｍ２を超えると、低延焼性が達成されない。填料の量は、１．４〜３．７ｇ／ｍ２であることが好ましく、１．６〜３．３ｇ／ｍ２であることがより好ましい。また、シガレット巻紙中の填料の割合は、６〜２５重量％であることが好ましく、７〜２１重量％であることがより好ましく、８〜１７重量％であることがさらに好ましい。
シガレット巻紙の坪量は、１７〜２８ｇ／ｍ２であることが好ましい。坪量が１７ｇ／ｍ２未満であると、安定的な巻紙製造が困難となり、２８ｇ／ｍ２を超えると、延焼性が上がる傾向を示す。巻紙の坪量は、１８〜２５ｇ／ｍ２であることがより好ましく、１８〜２２ｇ／ｍ２であることがより好ましい。
シガレット巻紙には、クエン酸、またはその塩（ナトリウム塩、カリウム塩）等の燃焼調節剤を添加することもできるが、その含有量は０〜１．０重量％であることが好ましい。燃焼調節剤の量が１．０重量％を超えると、Ｃ／Ｔ比が高くなる傾向を示す。燃焼調節剤の量は、０〜０．６重量％であることがより好ましく、０．１〜０．６重量％であることがさらに好ましい。
なお、本発明のシガレット巻紙は、１０〜２０Ｎ／１５ｍｍ以上の引っ張り強度を有することにより、８０００〜１２０００本／分でシガレットを製造する高速シガレット製造機に供しても何ら支障なくシガレットを製造し得る。引っ張り強度は、シガレット巻紙に使用するパルプの叩解度もしくはパルプ量を調整することにより調整することができる。パルプの叩解度が高いほど、また巻紙面積当たりのパルプ量が高いほど、引っ張り強度も高くなる。
本発明では、シガレット巻紙の固有通気度、およびシガレット巻紙に含まれる填料の割合を上記範囲内に設定することにより、シガレット巻紙の固有通気度が比較的高いにも拘わらず、延焼性が低く、Ｃ／Ｔ比の小さい主流煙を発生するシガレットが得られる。また、本発明のシガレットは、通常品とほぼ同様の燃焼速度を示し得る。本発明のシガレットの低延焼性は、シガレットを一定距離自然燃焼させた後に基材（ろ紙１０枚）上に静置したとき（ＡＳＴＭ  Ｅ２１８７−０２ｂ法に従って測定）、シガレットが燃焼を停止するまでにシガレット巻紙の炭化線がシガレット軸方向に沿って移動する距離のメジアン値が８ｍｍ以下、好ましくは４ｍｍ以下であるようなものである。そして、複数の本発明のシガレットにおいて、上記移動距離の最頻値は、８ｍｍ以下、好ましくは４ｍｍ以下であり得る。
以下本発明を実施例により説明するが、本発明はそれらに限定されるものではない。
実施例および比較例
表１に示す仕様の亜麻パルプシガレット巻紙により、表１に示すタバコ刻み充填密度となるようにタバコ刻みを巻装してシガレットを４０本ずつ作製した。填料としては炭酸カルシウムを、燃焼調節剤としては、クエン酸ナトリウムを用いた。また、タバコ刻みとしては、黄色種刻みまたはブレンド刻みを用いた。シガレット巻紙の固有通気度と引っ張り強度を表１に併記する。なお、表１に示す引っ張り強度は、東洋精機社製引っ張り強度試験機ＳＴＲＯＧＲＡＰＨＥ−Ｓを用い、日本工業規格（ＪＩＳ）Ｐ  ８１１３−１９９８に示す手法で測定した（試験片の大きさ：１５．０ｍｍ×約２５０ｍｍ、つかみの間隔：１８０±２ｍｍ、引っ張り速度：５０ｍｍ／分）。
作製したシガレットについて、常法により自然燃焼速度を測定するとともに、ＡＳＴＭ  Ｅ２１８７−０２ｂ法に従って、ろ紙１０枚上での全長燃焼割合（ｐｅｒｃｅｎｔ  ｆｕｌｌ  ｌｅｎｇｔｈ  ｂｕｒｎ）を測定した。また、着火したシガレットをろ紙上に置いたとき、シガレットが燃焼を停止する（立ち消えする）までにシガレット巻紙の炭化線がシガレット軸方向に沿って移動する距離のメジアン値を測定した。結果を表２に示す。
また、各シガレットを燃焼したときに発生するタバコ主流煙中の全粒状物質（ＴＰＭ）の量、一酸化炭素の量およびタールの量を常法により測定し、Ｃ／Ｔ値を算出した。また、パフ回数も測定した。結果を表３に示す。
2004091325.tif 000002
2004091325.tif 000003
2004091325.tif 000004
表２および表３に示す結果から明らかなように、本発明で規定する巻紙とタバコ充填材を用いて作製したシガレットは、優れた低延焼性と低いＣ／Ｔ値を示す。
以上述べたように、本発明によれば、通常のシガレットと同様の喫煙動作が行え、燃焼速度もほぼ変わらず、しかも低延焼性を示し、発生する主流煙中のＣ／Ｔ比が小さいシガレットが提供される。また、本発明のシガレットは、特別のバンドや難燃性物質を用いていないので、通常の喫煙動作で、一定の喫味を呈し得る。
【国際調査報告】
2004091325.tif 000005
2004091325.tif 000006
2004091325.tif 000007
2004091325.tif 000008